(57)【特許請求の範囲】
【請求項１】
有機変性Ｓｉアルコキシド及び触媒を１０より小さい誘電率を有する第１の溶剤中へ溶解させて、第１の溶液を形成し、前記有機変性Ｓｉアルコキシドはメタクリロキシプロピル−トリメトキシシラン（３‐ＭＰＴＭＳ）であるステップと、
キレート剤を第２の溶剤中へ添加することなく、金属アルコキシドを１０より小さい誘電率を有する前記第２の溶剤中へ溶解させて第２の溶液を形成し、前記金属アルコキシドはＭ（ＯＲ）ｘで示され、Ｍは金属原子であり、ｘはＭの原子価に等しく、Ｒは炭素鎖１〜１２のアルキル基であり、前記金属原子の不飽和度を０よりも大きくし、前記金属原子ＭはジルコニウムＺｒであるステップと、
前記第１の溶液と前記第２の溶液とを混合して、混合溶液を形成するステップと、
前記混合溶液を加熱して、前記金属アルコキシドと前記有機変性Ｓｉアルコキシドとを反応させて有機無機ハイブリッドナノ粒子を形成するステップと、
前記有機無機ハイブリッドナノ粒子を第３の溶剤中へ置換えて第３溶液を形成し、前記第３の溶剤の沸点を前記第１の溶剤及び前記第２の溶剤よりも大きくするステップと、
を含み、
前記有機無機ハイブリッドナノ粒子は前記混合溶液の中で安定して分散することを特徴とする有機無機ハイブリッド材料の製造方法。
【請求項２】
前記金属アルコキシドは、ジルコニウムブトキシド又はジルコニウムプロキシドであることを特徴とする請求項１記載の有機無機ハイブリッド材料の製造方法。
【請求項３】
前記第１の溶剤及び前記第２の溶剤は、テトラヒドロフラン、トルエン又はプロピレングリコールモノエーテルアセテートであることを特徴とする請求項１記載の有機無機ハイブリッド材料の製造方法。
【請求項４】
前記第３の溶剤は、プロピレングリコールモノエーテルアセテートであることを特徴とする請求項１記載の有機無機ハイブリッド材料の製造方法。
【請求項５】
有機変性Ｓｉアルコキシド及び触媒を１０より小さい誘電率を有する第１の溶剤中へ溶解させて、第１の溶液を形成し、前記有機変性Ｓｉアルコキシドはメタクリロキシプロピル−トリメトキシシラン（３‐ＭＰＴＭＳ）であるステップと、
キレート剤を第２の溶剤中へ添加することなく、金属アルコキシドを１０より小さい誘電率を有する前記第２の溶剤中へ溶解させて第２の溶液を形成し、前記金属アルコキシドはＭ（ＯＲ）ｘで示され、Ｍは金属原子であり、ｘはＭの原子価に等しく、Ｒは炭素鎖１〜１２のアルキル基であり、前記金属原子の不飽和度を０よりも大きくし、前記金属原子ＭはジルコニウムＺｒであるステップと、
前記第１の溶液と前記第２の溶液とを混合して、混合溶液を形成するステップと、
前記混合溶液を加熱して、前記金属アルコキシドと前記有機変性Ｓｉアルコキシドとを反応させて有機無機ハイブリッドナノ粒子を形成するステップと、
前記有機無機ハイブリッドナノ粒子を第３の溶剤中へ置換えて第３溶液を形成し、前記第３の溶剤の沸点を前記第１の溶剤及び前記第２の溶剤よりも大きくするステップと、
を含み、
前記有機無機ハイブリッドナノ粒子は安定して分散し、
さらに、基板上へ前記第３溶液を塗布するステップと、
前記基板を焼成してハイブリッドフィルムを得るステップと、
を含むことを特徴とするフィルムの製造方法。
【請求項６】
前記第３の溶剤は、前記有機無機ハイブリッドナノ粒子の重合を促進する開始剤を有することを特徴とする請求項５記載のハイブリッドフィルムの製造方法。
【請求項７】
前記金属アルコキシドは、ジルコニウムブトキシド又はジルコニウムプロキシドであることを特徴とする請求項５記載のハイブリッドフィルムの製造方法。
【請求項８】
前記第１の溶剤及び前記第２の溶剤は、テトラヒドロフラン又はトルエンであることを特徴とする請求項５記載のハイブリッドフィルムの製造方法。
【請求項９】
前記第３の溶剤は、プロピレングリコールモノエーテルアセテートであることを特徴とする請求項５記載のハイブリッドフィルムの製造方法。
【請求項１０】
厚さ１０μｍ以上であることを特徴とする請求項５記載のハイブリッドフィルムの製造方法。
【請求項１１】
有機無機ハイブリッドナノ粒子は、少なくとも所定の官能基を有し、前記有機無機ハイブリッドナノ粒子がキレート剤なしで金属アルコキシド及び有機変性Ｓｉアルコキシドの反応から得られ、前記金属アルコキシドはＭ（ＯＲ）ｘで示され、Ｍは金属原子であり、ｘはＭの原子価に等しく、Ｒは炭素鎖１〜１２のアルキル基であり、前記金属原子の不飽和度は０よりも大きく、有機変性Ｓｉアルコキシドはメタクリロキシプロピル−トリメトキシシラン（３‐ＭＰＴＭＳ）であり、前記金属原子は、ジルコニウムであり、
前記有機無機ハイブリッドナノ粒子が安定して分散する溶剤は、１０より小さい誘電率を有する第１の溶剤であることを特徴とするゾル分散する有機無機ハイブリッド材料。
【請求項１２】
前記溶剤は、テトラヒドロフラン、トルエン又はプロピレングリコールモノエーテルアセテートであることを特徴とする請求１１記載の有機無機ハイブリッド材料。
【請求項１３】
前記金属アルコキシドは、ジルコニウムブトキシド又はジルコニウムプロキシドであることを特徴とする請求項１１記載の有機無機ハイブリッド材料。
【発明の詳細な説明】
【技術分野】
【０００１】
本発明は、有機無機ハイブリッド材料に関し、特に、有機無機ハイブリッド材料及びこれにより形成されたハイブリッドフィルム及びその製造方法に関する。
【背景技術】
【０００２】
有機無機ハイブリッド（hybrid）材料は、それが有する有機材料の靭性、加工の容易性及び無機材料の高強度、耐熱性といった性質により国際的に注目を集め、広く研究応用されている。いわゆるハイブリッド材料とは、ファンデルワールス力、水素結合或いはその他の化学結合などといった分子間の作用力により、有機材料と無機材料とをナノメートルスケールで混合する。そのため、従来のハイブリッド材料を巨視的に見たときの相分離現象を克服して、有機材料と無機材料との相乗特性を得ることができる。
【０００３】
ゾルゲル法（sol-gel process）とは、有機無機ハイブリッド材料の製造方法の一つである。この方法は、主に加水分解（hydrolysis）ステップ及び濃縮（condensation）ステップを含む。一般に高分子材料の耐熱性は劣っているため、従来のガラス或いはセラミック材料では、製造工程における高い温度に耐えることができなかった。そのため、ゾルゲル法の低温反応条件のみが、無機材料の製造工程に有機材料を導入してハイブリッドゾルゲル材料を製造することに適合していた。
【０００４】
しかし、ナノメートル級の有機無機ハイブリッドであるゾルゲル材料自身には凝集（aggregation）作用が容易に発生する上、ゾルゲル法では、温度、湿度等といった操作環境の影響を容易に受けて、製造される有機無機ハイブリッド材料が自ら老化（aging）反応を起こすため、貯蔵時間（shelf time）が短かくなった。そのため、通常はメタクリル酸（methacrylic acid）、酢酸（acetic acid）或いはアセチルアセトン（acetyl acetone）等といったキレート剤を使用して、有機無機ハイブリッド材料のサイズを安定させて有機無機ハイブリッド材料の性質を維持する必要があった。
【０００５】
また、ゾルゲル法により製造される有機無機ハイブリッド材料は、粘度が低くて固形分が通常約２０〜３０％であったため厚膜のハイブリッドフィルムの製作は容易でなかった。また、比較的高い粘度の高分子溶液により粘度を向上させる方法では、相分離が発生しやすくなる問題が発生した。また、直接に反応濃度を高めるか、反応時間を延ばして有機無機ハイブリッド材料の固形分を増加させると、操作制御がしずらくなり材料にゲル化（gelation）が発生する。
【発明の開示】
【発明が解決しようとする課題】
【０００６】
本発明の目的は、キレート剤を使用せずに安定したサイズのナノメートル級有機無機ハイブリッド材料を得て、この有機無機ハイブリッド材料を利用して厚膜ハイブリッドフィルムを製造する有機無機ハイブリッド材料及びその厚膜ハイブリッドフィルムの製造方法を提供することにある。
【課題を解決するための手段】
【０００７】
上述の目的を達成するために、本発明の一実施形態は有機無機ハイブリッド材料及びその製造方法を提供する。この方法では、先ず適当な反応溶剤と、有機材料及び無機材料の前駆体とを各々混合撹拌してから、二つを混合して一定時間加熱反応させる。無機材料は金属アルコキシドであり、その金属原子の不飽和度は０よりも大きく、有機材料は有機変性Ｓｉアルコキシドでもよい。使用する溶剤は材料間の界面作用力を下げるため、吸着力により材料が凝集されることを防ぐことができる。そのため、ナノメートルスケールで官能化有機無機ハイブリッド材料の反応生成を制御することができるだけでなく、キレート剤を全く添加せずに、製造される有機無機ハイブリッド材料のサイズを効果的に安定させることができる。
【０００８】
本発明のもう一つの実施形態は有機無機ハイブリッド材料を利用した厚膜ハイブリッドフィルムの製造方法を提供する。この方法では、製造工程において有機無機ハイブリッド材料を所望する溶剤中へ変換し、変換過程において材料の固形分を高める。固形分を効果的に高めることにより、高粘度の粘着剤による補助は必要なくなり、この有機無機ハイブリッド材料を直接に使用して、均等で亀裂が起きない厚膜ハイブリッドフィルムを製造することができる。
【発明の効果】
【０００９】
上述した本発明の好適な一実施形態から分かるように、本発明が製造する有機無機ハイブリッド材料を適用すると、キレート剤を添加せずに安定したナノメートルサイズを得ることができる。また、溶剤を変換する方式により有機無機ハイブリッド材料の固形分を高めて、直接に置換えた後の有機無機ハイブリッド材料を利用して厚膜ハイブリッドフィルムを製造することができる。
【発明を実施するための最良の形態】
【００１０】
安定したサイズのナノメートル級有機無機ハイブリッド材料を製造するため、本発明は以下の数式（１）及び数式（２）に示されるように、製造の開始時に反応溶液の安定性を制御することができる場合、キレート剤を全く添加しないで、製造する有機無機ハイブリッド材料を効果的に安定させることができる。
【００１１】
【数１】
0004559212.tif 000002
【００１２】
【数２】
0004559212.tif 000003
【００１３】
数式（１）は、微粒子材料（媒質１）が媒質３に分散されたときの微粒子間の吸着エネルギー（attraction energy）を示し、Ｈ（ｘ，ｙ）は、微粒子間隔及び微粒子半径のハマカ（Hamaker）関数であり、数式（２）に示されるＡ13は、ハマカ定数である。数式（２）のＴは絶対温度であり、ｋはボルツマン（Boltzmann）定数（１．３８×１０-23Ｊ・Ｋ-1）であり、ｈはプランク（Planck）定数（６．６２６×１０-34Ｊ・ｓ）であり、ｖeは媒質１及び媒質３の可視光線範囲にある吸収周波数である。また、ε１は媒質１の誘電率であり、ε３は媒質３の誘電率である。またｎ１は媒質１の屈折率であり、ｎ３は媒質３の屈折率である。従って、製造材料に合致する媒質を適当に選択することにより、材料間の界面作用力を制御して、材料の微粒子間の吸着エネルギーを低減させて微粒子間の吸着、凝集を減らして、有機無機ハイブリッド材料のサイズを安定させる目的を達成することができる。続いて、本発明の有機無機ハイブリッド材料及びその製造方法、そしてこの有機無機ハイブリッド材料を利用した厚膜ハイブリッドフィルムの製造方法を、好適な実施形態及び図面により詳しく説明する。
【００１４】
（第１実施形態）
本実施形態は、金属アルコキシド（metal alkoxide）により、所定の官能基を有するＳｉアルコキシド材料又はその組合せを前駆体として共同反応させて、有機無機ハイブリッド材料を得るとともに、材料の製造開始前に、先ず上述した原理により分析して適当な溶剤を選択して安定した反応環境を提供する。
【００１５】
金属アルコキシドはＭ（ＯＲ）ｘで表すことができ、Ｍは金属原子で、ｘはＭの原子価に等しく、Ｒは炭素鎖１〜１２のアルキル基である。また、金属原子（Ｍ）は不飽和度（即ちその配位数と原子価との差）が０よりも大きく、それは例えば、チタン（Ｔｉ）、ジルコニウム（Ｚｒ）、ゲルマニウム（Ｇｅ）、スズ（Ｓｎ）或いはセリウム（Ｃｅ）等の金属原子である。上述した金属アルコキシドは、例えばジルコニウムブトキシド（zirconium butoxide：Ｚｒ（ＯＢｕ）4）又はジルコニウムプロキシド（zirconium proxide：Ｚｒ（ＯＰｒ）4）等でもよく、第１実施形態においてはジルコニウムブトキシドを使用している。また、所定の官能基を有する有機変性（organically modified）ＳｉアルコキシドはＲ1Ｓｉ（ＯＲ）3又はＲ1Ｒ2Ｓｉ（ＯＲ）2により表示され、Ｒは炭素鎖１〜１２のアルキル基であり、Ｒ1及びＲ2はヒドロカルビル（hydrocarbyl）基であり、Ｒ1及びＲ2は同じか異なってもよい。所定の官能基（Ｒ1或いはＲ2）は、エポキシ基、アミン基（−ＮＨ）又は不飽和の官能基であり、それは例えば、ビニル（vinyl）基、アクリル（acryl）基或いはその誘導体などの感光官能基である。この好適な実施形態において使用する有機変性Ｓｉアルコキシドはメタクリロキシプロピル−トリメトキシシラン（methacryloxypropyl tri-methoxysilane：ＭＰＴＭＳ）である。
【００１６】
図１は、本発明の好適な一実施形態による有機無機ハイブリッド材料の製造方法を示す流れ図である。先ずステップ１００において、約３０グラムの第１の溶剤中へ１５グラム（約０．０６モル）のＭＰＴＭＳを入れて、約３０〜６０分間撹拌して第１の溶液を形成し、ステップ１２０において適量の触媒を入れて、ＭＰＴＭＳの加水反応を加速させる。本実施形態において、触媒は０．１Ｎの塩酸が好ましい。続いて、ステップ１４０において、約１０グラムの第２の溶剤中へ１１．５１グラム（約０．０３モル）のＺｒ（ＯＢｕ）4を入れて１０〜３０分間撹拌して、Ｚｒ（ＯＢｕ）4を加水して第２の溶液を形成する。その後、ステップ１６０において、上述した第１の溶液及び第２の溶液を混合撹拌して一定時間加熱反応させる。その反応温度は選択する溶剤により設定することができるが、一般には溶剤の沸点温度よりも僅かに低い温度に設定して反応を完全に制御する。また、第１の溶剤と第２の溶剤とを同じものにすると、反応の操作及び制御が更に容易となる。この好適な実施形態において、第１の溶剤及び第２の溶剤は、テトラヒドロフラン（tetra-hydrofuran：ＴＨＦ）であり、反応温度は約６５℃である。
【００１７】
製造されたゾルゲル材料は透明溶液であるが、これは溶剤中に分散されたハイブリッド微粒子がナノメートル級の粒子であることを示し、そのフーリエ変換赤外線（fourier transform infrared：ＦＴＩＲ）スペクトルを図２に示す。図２に示すように、１７３０ｃｍ-1、１６００ｃｍ-1及び８４０ｃｍ-1に位置する吸収バンドは、Ｃ＝Ｏ、Ｃ＝Ｃ及びＺｒ−Ｏ−Ｓｉの結合を示すが、これは感光特性を有する有機無機ハイブリッド材料であることを証明している。また、透過型電子顕微鏡（transmission electron microscopy：ＴＥＭ）により観察された結果から分かるように、製造されるハイブリッド微粒子は１００ｎｍよりも小さくて大きさが均等に分布している。
【００１８】
上述した数式（２）により計算したテトラヒドロフランのＡ13値が約１１．１であることは、製造された材料の微粒子表面の静電気を安定して維持することが十分にできるため、ハイブリッド微粒子が互いに吸着して凝集されることを効果的に防ぐことができる。また、上では反応溶剤にテトラヒドロフランが使用されていたが、トルエン（Ａ13値は約１２．１）やプロピレングリコールモノエーテルアセテート（propylene glycol monoether acetate：ＰＭＡｃ）（Ａ13値は約９．６）等といった製造材料を安定させることができる他の溶剤でもよく、これにより安定した反応環境が提供され、サイズが安定した有機無機ハイブリッド材料を製造することができる。
【００１９】
また、上述した前駆体の使用、組成比率などは、本発明の原理及び本実施形態の操作方式を説明するために使用しただけであり、当該技術を熟知するものなら誰でも、各種の変更や修正を加えることができる。例えば、エポキシ基を有するＳｉアルコキシド（例えば３−グリシドキシプロピルトリメトキシシラン（3-glycidoxypropyl trimethoxysilane：ＧＬＹＭＯ））を使用して官能化ゾルゲル材料を製造したり、前駆体の添加比率を変えたりすることによって、適当な溶剤を選択して有機無機ハイブリッド材料のサイズを安定させてもよいが、これらは全て本発明の精神と範囲から離脱するものではない。
【００２０】
（第２実施形態）
本実施形態では、アルコールを第１の溶剤及び第２の溶剤として使用し、同じパラメータ条件下で有機無機ハイブリッド材料を製造し、第１実施形態と比較する。表１は、その結果を示したものである。
【００２１】
【表１】
0004559212.tif 000004
【００２２】
表１から分かるように、適当な溶剤を選択することにより、製造される微粒子サイズを効果的に安定させて、透明な材料溶液を得ることができる。有機無機ハイブリッドナノ粒子間の界面作用力を効果的に下げるために、溶剤の誘電率は１０より小さくすることが好ましく、微粒子間の吸着、凝集によりアルコール相の混濁状態が発生することを防ぐことができる。
【００２３】
（第３実施形態）
本発明は溶剤を置換える方式により有機無機ハイブリッド材料の固形分を高めてハイブリッドフィルムを製造する。好適な本実施形態では、第１実施形態の感光有機無機ゾルゲル材料により厚膜が製造されるが、本発明はこの方式に限定されるわけではない。
【００２４】
図４は、厚膜ハイブリッドフィルムの製造工程を示す流れ図である。図４に示すように、先ずステップ４１０において、感光有機無機ハイブリッド材料を第３の溶剤に変換するが、この第３の溶剤は基板の適合性或いは製造工程の適用により決定することができる。この好適な実施形態において、第３の溶剤はＰＭＡｃであり、その用量により変換後の材料固形分を調整することができる。第１の溶剤及び第２の溶剤と比べた場合、第３の溶剤の用量は多く、沸点は高いため、溶剤沸点の違いにより、第１の溶剤或いは第２の溶剤を除去して、感光有機無機ハイブリッド材料微粒子を第３の溶剤中へ置換えるとともに、有機無機ハイブリッド材料の固形分を効果的に高めることができる。次に、ステップ４３０において、第３の溶剤中に光触媒を加えて均等に混合した後、この混合溶液を基板上へ塗布するが、これは例えば、スピンコート（spin-coating）法などといった一般的な塗布方式を使用することができる。続いて、ステップ４５０において、約１５０℃の焼成温度により基板を予め焼成した後に、ステップ４７０において露光工程を行い、基板上の感光材料を反応架橋してハイブリッドフィルムを形成する。固形分が約５０％まで上昇すると、塗布された膜厚は約１０μｍ以上に達する。
【００２５】
上述した厚膜の製造方法では、高分子溶液などといった、高粘度の粘着剤を添加するなどの補助が必要でなく、均等で亀裂が発生しない厚膜ハイブリッドフィルムを得ることができる。そのため、相分離の問題が発生せずに、有機無機ハイブリッド材料の固形分を調整することにより塗布された膜厚ハイブリッドフィルムを制御することができる。また、上述した焼成温度、開始剤の選択及び第３の溶剤の種類などは、単に本実施形態のパラメータを説明したものであり、本発明を限定するものではない。また、この厚膜ハイブリッドフィルムをガラス基板へ塗布した後の透過率は、可視光線の範囲（４００〜７００ｎｍ）及び一般の光通信に使用する波長（１３１０ｎｍ及び１５５０ｎｍ）よりも９０％以上大きいため、光学分野や光通信分野などに応用することができる。
【００２６】
本発明では好適な実施形態を前述の通り開示したが、これらは決して本発明を限定するものではなく、当該技術に熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００２７】
【図１】本発明の好適な一実施形態の有機無機ハイブリッド材料の製造方法を示す流れ図である。
【図２】有機無機ハイブリッド材料のフーリエ変換赤外線スペクトルを示す表である。
【図３】有機無機ハイブリッド材料を示す透過型電子顕微鏡の写真である。
【図４】本発明のもう一つの好適な一実施形態による厚膜ハイブリッドフィルムの製造方法を示す流れ図である。
【符号の説明】
【００２８】
１００、１２０、１４０、１６０、４１０、４３０、４５０、４７０  ステップ
【図１】
0004559212.tif 000005
【図２】
0004559212.tif 000006
【図３】
0004559212.tif 000007
【図４】
0004559212.tif 000008